(57)【要約】【課題】金属を被覆した合成繊維の含有量を目的に応じて調節出来、且つ合成繊維表面を覆う金属の皮膜によって持続的に抗菌性の効果を得、幅広い坪量での製造が可能で、種々の用途に応用することが出来、また、繊維表面の金属皮膜の効果を低下させず、結果的に金属を被覆した合成繊維の含有量を低く抑えることの出来る抗菌性不織布シートを提供する。【解決手段】表面を金属で被覆された繊維と、結着性繊維および結着性粒子からなる群より選ばれる１種以上の結着性物質とを含有する不織布シート。【選択図】なし【特許請求の範囲】
【請求項１】
表面を金属で被覆された繊維を含有し、結着性繊維および結着性粒子からなる群より選ばれる１種以上の結着性物質を含有する不織布シート。
【請求項２】
前記結着性繊維が熱融着性繊維である請求項１に記載の不織布シート。
【請求項３】
前記熱融着性繊維が、ポリエチレン、共重合ポリエチレン、ポリプロピレン、変性ポリプロピレン、共重合ポリプロピレン、共重合ポリエチレンテレフタレート、共重合ナイロンからなる群より選ばれる１種以上の樹脂から成る熱融着性繊維の少なくとも１種であることを特徴とする請求項２に記載の不織布シート。
【請求項４】
前記結着性粒子が熱融着性粒子である請求項１乃至３のいずれかに記載の不織布シート。
【請求項５】
前記表面を金属で被覆された繊維の加重平均繊維長が１〜２０ｍｍである請求項１乃至４のいずれかに記載の不織布シート。
【請求項６】
前記金属が、銀または銅である請求項１乃至５のいずれかに記載の不織布シート。
【請求項７】
さらに、防腐剤を含有する請求項１乃至６のいずれかに記載の不織布シート。
【請求項８】
前記表面を金属で被覆された繊維と、前記結着性繊維および結着性粒子からなる群より選ばれる１種以上の結着性物質とを含有する、エアレイド法によって形成された繊維ウェブからなり、該繊維ウェブが熱処理により、該結着性繊維および結着性粒子からなる群より選ばれる１種以上の結着性物質で融着されていることを特徴とする請求項１乃至７のいずれかに記載の不織布シート。
【発明の詳細な説明】
【技術分野】
【０００１】
本発明は、抗菌性、防カビ性を要する種々の目的に応用可能な不織布シートに関する。
【背景技術】
【０００２】
不織布シートは、クッキングペーパー・（バーガーなどの）ラッピングバック・肉や魚のドリップを吸収するトレーマット・テーブルクロスといった食品用や調理用、オシボリ・化粧パフ・フェイスマスク・生理用品・靴用インソールといった衛生・美容用、デンタルエプロン・介護用あるいは医療用シーツ、紙おむつ、手術用品といった医療・介護用、電池セパレーター・各種工業用ワイパー・廃液吸収体・薬液揮散体・湿度コントロール材・空調用加湿資材・各種フィルター類などの工業用、クッション性を付与した包装資材や水耕栽培用育苗シート・青果用シート・えび梱包用シートなどの農業・水産用の他、衣料品（芯地や防寒用の中綿・肩パット・インソール）、マスクなどの衛生材料用、内装材・キャビンフィルター・防音防振材などの自動車用など、用途は多岐に渡る。
【０００３】
一方で、抗菌・防臭・防カビへの意識が高まりや生活臭に敏感に反応する人も増加しており、抗菌衣類、抗菌性を謳った洗剤や消臭シート・除菌・消臭剤スプレーなど多くの商品が発売されている。
【０００４】
また、建築手法や建材の変化により住宅の機密性は高まっており、通気性が悪く、湿度も温度も高くなりがちである。このような環境下にあっては、通気の悪い箇所に細菌やばい菌が繁殖しやすく、異臭の発生、更にはアレルギー性疾患を誘発することが知られている。このように一般家庭内のカビやダニ、それに伴うアレルギーに対する認知度の高まりから、室内の空気や水の清浄ろ過の必要性やエアコンフィルターの洗浄などにも大きな関心が集まっている。
【０００５】
このような背景の中で、抗菌性を付与した不織布の例として、金属イオンを保持した無機粒子やイオンを担持する方法で不織布に金属を配合したフィルターが知られている（特許文献１、２）。しかしながら、不織布の製造工程で加えられる熱によって抗菌剤の効果が低下することがあったり、持続的に抗菌性を保つことが出来なかったりするなどの問題があった。
【０００６】
銀メッキ繊維糸を織り込んで殺菌性・抗菌性・防臭性を付与する衣料品（特許文献３、４）や、特許文献５では、銀メッキ繊維配合とキトサンの併用にて抗菌性を付与したガーゼ・包帯が提案されている。また、特許文献６では、銀を被覆した合成繊維を含有して抗菌性を付与した不織布クリーナーが提案されている。
【０００７】
以上のような、従来の抗菌性の不織布では、銀を被覆した合成繊維の含有量を目的に応じて調節出来、且つ合成繊維表面を覆う銀の皮膜によって持続的に抗菌性の効果を得ることが出来るものであっても、幅広い坪量での製造は必ずしも容易ではなかった。したがって、必ずしも種々の用途に応用することが出来るものではなかった。また、繊維表面の金属皮膜の効果を接着剤で覆うことによって低下させ、結果的に銀を被覆した合成繊維の含有量を多くしなければならないなどの問題もあり、必ずしも満足できるものではなかった。
【先行技術文献】
【特許文献】
【０００８】
【特許文献１】特開２００１−３２１６１９号公報
【特許文献２】特開平１０−００５５１４号公報
【特許文献３】特開２００８−１５０７４１号公報
【特許文献４】特開２０００−１９９１０２号公報
【特許文献５】実用新案登録０２５２８２９２号公報
【特許文献６】特開平０６−１８９８８３号公報
【発明の概要】
【発明が解決しようとする課題】
【０００９】
本発明の目的は、銀を被覆した合成繊維の含有量を目的に応じて調節出来、且つ合成繊維表面を覆う銀の皮膜によって持続的に抗菌性の効果を得ることが出来るのみならず、幅広い坪量での製造が可能で、種々の用途に応用することが出来る抗菌性不織布シートを提供することにある。また、繊維表面の金属皮膜の効果を低下させず、結果的に銀を被覆した合成繊維の含有量を低く抑えることの出来る抗菌性不織布シートを提供することである。
【課題を解決するための手段】
【００１０】
本発明は、以下の態様を有する。
［１］表面を金属で被覆された繊維を含有し、結着性繊維および結着性粒子からなる群より選ばれる１種以上の結着性物質を含有する不織布シート。
［２］前記結着性繊維が熱融着性繊維である［１］に記載の不織布シート。
［３］前記熱融着性繊維が、ポリエチレン、共重合ポリエチレン、ポリプロピレン、変性ポリプロピレン、共重合ポリプロピレン、共重合ポリエチレンテレフタレート、共重合ナイロンからなる群より選ばれる１種以上の樹脂から成る熱融着性繊維の少なくとも１種であることを特徴とする［２］に記載の不織布シート。
［４］前記結着性粒子が熱融着性粒子である［１］乃至［３］のいずれかに記載の不織布シート。
［５］前記表面を金属で被覆された繊維の加重平均繊維長が１〜２０ｍｍである［１］乃至［４］のいずれかに記載の不織布シート。
［６］前記金属が、銀または銅である［１］乃至［５］のいずれかに記載の不織布シート。
［７］さらに、防腐剤を含有する［１］乃至［６］のいずれかに記載の不織布シート。
［８］前記表面を金属で被覆された繊維と、前記結着性繊維および結着性粒子からなる群より選ばれる１種以上の結着性物質とを含有する、エアレイド法によって形成された繊維ウェブからなり、該繊維ウェブが熱処理により、該結着性繊維および結着性粒子からなる群より選ばれる１種以上の結着性物質で融着されていることを特徴とする［１］乃至［７］のいずれかに記載の不織布シート。
【発明の効果】
【００１１】
本発明の不織布シートは、金属を被覆した合成繊維の含有量を目的に応じて調節出来、且つ合成繊維表面を覆う金属の皮膜によって持続的に抗菌性の効果を得ることが出来るのみならず、幅広い坪量での製造が可能で、種々の用途に応用することが出来る。また、本発明の不織布シートは、繊維表面の金属皮膜の抗菌効果を低下させず、結果的に金属を被覆した合成繊維の含有量を低く抑えることの出来る抗菌性不織布シートである。
【発明を実施するための形態】
【００１２】
＜不織布シート＞
本発明の不織布シートは、表面を金属で被覆された繊維と、結着性繊維および結着性粒子からなる群より選ばれる１種以上の結着性物質と含有する不織布シートである。  
【００１３】
（結着性物質）
本発明においては、結着性繊維および結着性粒子からなる群より選ばれる１種以上の結着性物質と併用することにより、前記、表面を金属で被覆された繊維を接着剤などで被覆することなく、繊維間を結合させて不織布シートとする事が出来る。したがって、不織布シート中における、表面を金属で被覆された繊維の含有量を低く抑えることが出来る。
【００１４】
本発明の不織布シートにおいて使用される結着性物質は、不織布シート全体に対して３〜９９．９質量％以下の範囲で含有することが出来る。５〜８０質量％の範囲がより好ましく、更に好ましくは５〜６０質量％、特に好ましくは１０〜５０質量％の範囲である。結着性物質が３質量％未満ではウェブの強度が弱くハンドリング性に劣り、９９．９質量％を越えると必要な量の表面を金属で被覆された繊維を含有することが出来ない。また、結着性繊維や結着性粒子は夫々単独で使用する事も出来る。例えば、フィブリル化繊維と熱融着繊維やフィブリル化繊維と熱融着性粒子、また熱融着性繊維と熱融着性粒子などの様に、２種以上の異なるタイプを組み合わせて使用することができる。また、必要に応じて、水溶性あるいは水分散性の接着剤を形成させた繊維ウェブに付与して接着するケミカルボンド法と組み合わせて使用することもできる。
【００１５】
（結着性繊維）
本発明で使用することの出来る結着性繊維としては、熱融着性繊維の他、パルプ状ポリエチレン繊維、パルプ状アクリル系繊維などのフィブリル化合成繊維やパルプ繊維のようなフィブリル化された各種繊維が例示される。
【００１６】
本発明における熱融着性繊維は、不織布シートを得るためのバインダー繊維であり、融点が８０〜１６０℃の繊維が好ましく使用される。具体的には、ポリエチレン、共重合ポリエチレン、ポリプロピレン、変性ポリプロピレン、共重合ポリプロピレン、共重合ポリエチレンテレフタレート、共重合ナイロン等からなる合繊繊維が好ましく使用される。
【００１７】
熱融着性繊維は、単一の樹脂からなる単一繊維であってもよいが、上記に示したような二種以上の樹脂を組み合わせ、高融点の繊維と低融点の熱融着性樹脂を複合させた複合繊維であってもよい。例えば、芯部であるポリプロピレン繊維（融点１６０℃）を被覆層であるポリエチレン層（融点１３０℃）で被覆した芯鞘型複合繊維が例示される。芯鞘型複合繊維を使用する場合には、外側の被覆層が溶融し芯部は溶融しない温度、例えば１４０℃の熱風を加えて被覆層のみを溶融する。この場合、芯部は溶融しないため安定した繊維として残存しているので、溶融接着の際に空隙が損なわれることがなく嵩高の不織布シートを得ることが出来る。また、例えば二種の融点の異なる樹脂を隣接して配置させた、サイドバイサイド型などの複合繊維も使用することが出来る。
【００１８】
熱融着性繊維は上記のような種々のものを適宜使用することが出来、単独あるいは２種類以上を併用しても構わない。
【００１９】
パルプ状ポリエチレン繊維、パルプ状アクリル系繊維のようなフィブリル化された合成繊維やパルプ繊維は、繊維表面に多くの水素結合部位を持ち、繊維ウェブ内でこれらの繊維が結着することによってシートを形成させることができる。
【００２０】
本発明に使用される結着性繊維の太さは、不織布シートの使用目的により適宜選択することが出来、特に限定するものではないが、繊度０．１〜３０ｄｔｅｘのものが好ましく使用される。不織布シートを形成する原料繊維の繊度が小さいと不織布シートはしなやかな風合いになりやすい。一方、繊度の大きい原料繊維を用いると、嵩高で腰のある不織布シートにする事が出来る。
【００２１】
本発明に使用される結着性繊維の加重平均繊維長は１〜６０ｍｍであることが好ましく、２〜２０ｍｍであることがより好ましい。更に好ましくは、２〜１０ｍｍである。結着性繊維の繊度及び平均繊維長が前記範囲であれば、エアレイドウェブを形成しやすく、均一な結着力や分散状態を得やすい。
【００２２】
（結着性粒子）
本発明で使用することの出来る結着性粒子としては、熱融着性粒子の他、ラテックス粒子等が例示される。
【００２３】
本発明における熱融着性粒子は、不織布シートを得るためのバインダーであり、加熱融着によってシートを構成する成分を接着、固定できるものであれば、特に限定されない。例えば、融点が８０〜１６０℃の熱可塑性樹脂よりなる熱融着性粒子が好ましく使用される。具体的には、ポリエチレン、ポリプロピレン、エチレン・酢酸ビニル共重合体、ポリアミド、ポリエステルよりなる群より選ばれる一種以上を用いることが出来る。熱融着性粒子は、夫々単独あるいは２種以上を併用する事が出来、上記に示したような熱融着性繊維をはじめとする１種以上の結着性物質と組み合わせて使用することも出来る。
【００２４】
ラテックス粒子としては、例えば、ポリスチレンラテックス粒子等が挙げられる。
【００２５】
本発明に使用される結着性粒子としては、粒度５〜５００μｍ程度の粒子が好ましく使用される。
【００２６】
本発明の結着性物質としては、熱融着性繊維および／または熱融着性粒子（以下、熱融着性接着剤と称する）を使用することが好ましい。
【００２７】
これらの熱融着性接着剤は、加熱融着によってシートを構成する成分を接着、固定できるものであれば、特に限定されない。例えば、融点が８０〜１６０℃の熱融着性接着剤が好ましく使用される。具体的には、ポリエチレン、ポリプロピレン、エチレン・酢酸ビニル共重合体、ポリアミド、ポリエステルよりなる群より選ばれる一種以上を用いることが出来る。また、熱融着性接着剤としては、熱融着性粒子や熱融着性繊維は、夫々単独あるいは２種以上を併用する事が出来る。
【００２８】
熱融着性接着剤としては、熱融着性粉体や熱融着性繊維の形態があり、夫々、単独あるいは、二種以上を併用し、熱融着性粉体と熱融着性繊維を組み合わせて使用しても良い。  熱融着性接着剤は、表面を金属で被覆された繊維を含有する原料繊維中に混合されて繊維ウェブを形成し、このウェブを熱融着性接着剤の融点以上に加熱して加熱融着させシートを形成する事が出来る。また、熱融着性粒子を熱融着性接着剤として使用する場合には、表面を金属で被覆された繊維を含有する原料繊維を解繊混合し、繊維ウェブ形成させた上に熱融着性粒子を付与し、これをその融点以上に加熱して加熱融着させシートを形成することも出来る。
【００２９】
熱融着性接着剤を含有する繊維ウェブは、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などのウェブ中に高温の空気を通過させて熱融着接着剤を融解させてウェブを構成する繊維を結着させるサーマルボンド法等によってシート化される。
【００３０】
本発明の不織布シート中の熱融着性接着剤の量は、特に限定するものではないが、不織布シート全体に対して３〜９９．９質量％以下の範囲で含有することが出来る。５〜８０質量％の範囲がより好ましく、更に好ましくは５〜６０質量％、１０〜５０質量％の範囲が更に好ましい。熱融着性接着剤が５質量％未満ではウェブの強度が弱くハンドリング性に劣り、９９．９重量を越えると必要な量の表面を金属で被覆された繊維を含有することが出来ない。
【００３１】
（表面を金属で被覆された繊維）
本発明の表面を金属で被覆された繊維は、合成繊維やパルプ等の天然繊維などのベースとなる繊維の表面を金属で被覆した繊維である。表面を金属で被覆された繊維を含有することによって、本発明の不織布シートは、抗菌あるいは防カビ性もしくは両者の機能が付与される。  また、表面を金属で被覆された繊維は導電性を有し、このような導電性の繊維の比率を多くすることによって不織布シートに導電性を付与することも出来る。このような導電性の不織布シートを用いることにより、不織布シートに通電するような用途に使用することが可能であり、また、電磁波シールドや静電気防止などの効果を得ることもできる。
【００３２】
本発明に使用することの出来る、表面を金属で被覆された繊維は、不織布シートの使用目的に応じた太さのものを適宜選択することが出来、特に限定するものではないが、繊度０．１〜５０ｄｔｅｘ程度のものが好ましく使用される。不織布シートの形成に使用される原料繊維の繊度が小さいと、不織布シートはしなやかな風合いになりやすく、繊度の大きい原料繊維を用いると嵩高で腰のある不織布シートにする事が出来る。
【００３３】
また、表面を金属で被覆された繊維の繊維長についても、特に限定するものではない。例えば、本発明の好ましい態様であるエアレイド法を用いてウェブを形成する乾式不織布シートである場合、平均荷重繊維長として１〜６０ｍｍであることが好ましく、２〜２０ｍｍのものが好ましく使用される。表面を金属で被覆された繊維の繊度及び平均繊維長が前記範囲であれば、エアレイドウェブを形成しやすく、均一な結着力や分散状態を得やすい。
【００３４】
表面を金属で被覆された繊維は、抗菌効果のある金属イオンを発生し、細菌や真菌に対して持続的に抑える効果があり、特に限定するものではないが、本発明の不織布シート中に０．０１〜１０質量％含有され、０．０１〜５質量％でも種々の用途に充分な抗菌効果を得ることが出来る。
【００３５】
また、表面を金属で被覆された繊維の繊度を小さくすると、不織布シート中の当該繊維の配合量が少なくても、十分に抗菌・防カビ効果を得ることができる。例えば、繊度０．１〜１０ｄｔｅｘ程度であると、不織布シート全体に対し０．０１〜４質量％程度の低配合量であっても、優れた抗菌・防カビ効果が得られる。
【００３６】
一方、不織布シート中の含有量を多くすることにより、導電性を付与することもでき、電磁シールド性や通電を利用した用途に対応することが出来る。このような場合、不織布シート中に５〜９５質量％、好ましくは２０質量％以上含有される。
【００３７】
（金属で被覆するベースとなる繊維）
表面を金属で被覆された繊維のベースとなる繊維としては、種々の合成繊維あるいは木綿やパルプ等の天然繊維を使用することが出来る。
【００３８】
例えば、熱融着性接着剤の融点よりも高い融点を有する繊維が用いられ、ナイロン、ポリエステル、アクリルよりなる合成繊維などが例示される。
【００３９】
（繊維を被覆する金属）
繊維を被覆する金属としては、銀、金、白金、銅、ニッケル、スズ、亜鉛、バラジウム、またはこれらの混合物ないし合金からなるものが挙げられるが、これに限定されるものではない。抗菌性を付与するための被覆金属としては銀、銅または亜鉛が特に好ましい。銀、銅および亜鉛は、抗菌・防臭効果がきわめて高いことが知られている。また、銀は毒性がきわめて低く、これに加えて、展延性が高く、引っ張りや曲げに対する耐久性が強いといった特性を有している。このため、不織布シートを様々な形に加工しやすくなり、特に好ましい。
【００４０】
繊維の表面を金属で被覆する方法は特に限定されるものではなく、蒸着、無電解メッキ等の方法によって繊維表面を金属で被覆したもの等を挙げることができる。
【００４１】
無電解メッキによって、ナイロン、ポリエステル、アクリルよりなる合成繊維の表面に、金、銀、銅、ニッケル等の金属をメッキしたものが市販されており、適宜使用することが出来る。
【００４２】
（防腐剤）
本発明の不織布シートには、抗菌・防カビ性をより向上させるために、更に防腐剤を含有させることも出来る。
【００４３】
当該防腐剤は、固体でも液体でもよく、また、両者を適宜併用することも出来る。
【００４４】
固体の防腐剤としては、粉体状、ペレット状、ぺレットを破砕したもの、造粒物、針状、繊維状などが例示されるが、形状によって限定されない。また、有効成分のみのものでもよく、固体状のものとの混合物でも練り込んだものでもよい。
【００４５】
液体の防腐剤としては、有効成分が液体に溶解しているものでも分散しているものでも差し支えない。また、当該液体も、特に限定されないが、例えば、水などを挙げることができる。
【００４６】
当該防腐剤としては、無機系、有機合成系、天然由来系等の防腐剤が挙げられる。
【００４７】
無機系防腐剤としては、例えば、金属イオン系、光触媒系、金属イオンと光触媒を混合した無機ハイブリット品等を挙げることができる。具体的には、ゼオミック（シナネンゼオミック社製）ノバロン（東亞合成社製）、パームケムAg+10’（パームケムアジア社製）等が挙げられる。
【００４８】
有機合成系防腐剤としては、例えば、微生物の生合成を阻害するフェノール系、ピリジン・キノリン系、トリアジン系、イソチアゾロン系、アニリド系の他、呼吸阻害（エネルギー代謝阻害）するニトリル系、イミダゾール系、チアゾール系や微生物の生体物質（DNA,RNA,酵素等たんぱく質）の損傷（増殖阻害）するアルコール系、アルデヒド系、ジスルフィド系、チオカーバーメート系、微生物の細胞構造を破壊するカルボン酸系、エステル系、エーテル系、４級アンモニウム塩系、ビグアナイド系、界面活性剤系等を挙げることができる。具体的には、パームケムアジア社製のトップサイドシリーズ、パームケムシリーズやケイアイ化成社製のバイオシリーズ、カビガードシリーズ、カビカットシリーズ、ＫＥ，ＫＫシリーズ、大和化学工業社製のアモルデンシリーズ、タンドルシリーズ、アニセロンシリーズ、バイオデンシリーズ、エムアイシー社製のパシフィックモールドシリーズ、三愛石油化学社製のサンアイバックシリーズ、サンアイゾールシリーズ、ＳＫ−ＩＰＭＰ等が挙げられる。
【００４９】
また、パシフィックモールド-ハイブリットセブン（エムアイシー社製）のような有機合成系と無機系の複合防腐剤も使用できる。
【００５０】
天然由来系防腐剤としては、キチン・キトサン、プロポリス由来、ヒノキチオール、茶カテキン、カラシ、わさび抽出物や微生物由来のポリリジンなどがあり、ユーカリ抽出物ユーカリＥＴ（王子木材緑化社製）、ユーカリとキトサン由来のＯＪＩ-ユーカリ抗菌剤（王子木材緑化社製）、ポリリジン10（一丸ファルコス社製）等が挙げられる。
【００５１】
当該防腐剤は、上記のものを単独で使用してもよいし、また、２種以上を併用してもよい。
【００５２】
防腐剤の配合量は、細菌や真菌などの微生物の繁殖を持続的に抑制する限り、特に限定されないが、本発明の不織布シート中に０．０１〜１５質量％程度含有される。
【００５３】
（その他の繊維）
本発明の不織布シートには、必要に応じて、ガラス繊維、炭素繊維などの各種無機繊維や、高融点樹脂合成繊維あるいは水溶性、生分解性などの性質を有するような各種合成繊維など、表面を金属で被覆された繊維や結着性繊維以外の繊維も適宜併用する事が出来る。
【００５４】
（その他の材料）
本発明の不織布シートには、必要に応じて、分散剤、撥水剤、界面活性剤、着色剤、難燃剤、無機顔料などの材料を付与あるいは含有させることもできる。
【００５５】
（不織布シートの坪量）
本発明の不織布シートの坪量は特に限定されるものではなく、例えば５〜５０００ｇ／ｍ２の範囲、より好ましくは５〜３０００ｇ／ｍ２の範囲で適宜決定することが出来る。坪量は不織布シートの用途に応じて好適な範囲があり、例えば、マスクに使用する場合には、フィット性の点から薄手の不織布シートとする事が好ましく、５〜〜1００ｇ／ｍ２の範囲、より好ましくは５〜５０ｇ／ｍ２の範囲で調節される。また、エアフィルター用途の場合、好ましい坪量は１５〜７００ｇ／ｍ２であり、坪量が少なすぎると、不織布の形態が維持しにくくなる傾向がある。逆に坪量が多すぎると不織布の圧力損失が上昇する傾向がある。  一方、揮散体に用いる場合は、更に大きな坪量で使用されることがあり、例えば、１００〜３０００ｇ／ｍ２の範囲が用いられる。  
【００５６】
＜不織布シートの製造方法＞
不織布シートの製造は、原料を水に分散して抄紙と同様の方法で繊維ウェブを形成する湿式法、原料を空気中で混合解繊し気流にエアレイド法、ニードルパンチ法などが挙げられるが、特に限定されるものではない。パルプ状ポリエチレン繊維、パルプ状アクリル系繊維のようなフィブリル化された合成繊維やパルプ繊維は、繊維表面に多くの水素結合部位を持ち、繊維ウェブ内でこれらの繊維が結着することによってシートを形成させることができる。これらを用いてシートを形成させる場合には、原料繊維を水に分散し、水を介在させてシート化する湿式法が使用される。また、表面が金属で被覆された繊維と結着性物質、そして適宜選択された基材となる繊維とを空気中で混合解繊してウェブが形成されるエアレイド法からなる乾式不織布は、結着性物質によって金属メッキ繊維の表面が覆われて抗菌防カビ性能が損なわれることを避けるために、特に好ましく用いられる。乾式不織布の製造方法としては、エアレイド法の他にカーディング法を挙げることができるが、金属メッキ表面との接触を増やすという観点から考えると、空隙の多いウェブの形成に適したエアレイド法による乾式不織布が特に好ましい。
【００５７】
（エアレイド法による乾式不織布の製造）
さらにエアレイド法による乾式不織布の製造方法の具体例の一例を示す。この製造方法は、混合工程とウェブ形成工程と結着工程とを有する。
【００５８】
（混合工程）
混合工程は、機械的に解繊された金属メッキ繊維と結着性物質や基材となる繊維と空気中で均一に混合してウェブ原料を得る工程である。固体状の防腐剤を配合する場合は、混合工程で繊維とともに空気中で均一に混合し、ウェブ原料に配合することが出来る。
【００５９】
混合に際しては、繊維同士を攪拌することが好ましく、攪拌機を使用しても良いが、空気流を利用して混合しても良い。
【００６０】
（ウェブ形成工程）
ウェブ形成工程は、エアレイド法によってウェブ原料からエアレイドウェブを得る工程である。ここで、エアレイド法とは、空気流を利用して繊維を３次元的にランダムに堆積させてウェブを形成する方法である。
【００６１】
本実施形態におけるウェブ形成工程では、例えば、コンベアと透気性無端ベルトと繊維混合物供給手段と第１のキャリアシート供給手段と第２のキャリアシート供給手段とサクションボックスと備えたウェブ形成装置を用いる。
【００６２】
該ウェブ形成装置の繊維混合物供給手段は、透気性無端ベルトの上方に設置され、第１のキャリアシート供給手段は透気性無端ベルトの上流に設置され、第２のキャリアシート供給手段は透気性無端ベルトの下流に設置されている。第１のキャリアシートは、透気性無端ベルトの上に接触するように第１のキャリアシート供給手段から繰り出される。
【００６３】
固体の防腐剤を配合する場合は、ここで、第１のキャリアシートの上に供給装置から配合することも出来る。この場合、キャリアシートとウェブの間に防腐剤を局在化させることが可能である。
【００６４】
透気性無端ベルトは、複数のローラーによって構成されるコンベアに装着されて回転する。サクションボックスによって透気性無端ベルトを内側から吸引しながら、繊維混合物供給手段から空気流と共に繊維混合物を下降させ、透気性無端ベルト上の第１のキャリアシート上に繊維混合物を落下、堆積させ、エアレイドウェブを形成する。
【００６５】
また、固体の防腐剤を配合する場合は、ここで供給装置から配合することも出来る。この場合も、キャリアシートとウェブの間に防腐剤を局在化させることが可能である。次いで、該エアレイドウェブの上に、第２のキャリアシート供給手段より第２のキャリアシートを供給して、エアレイドウェブ含有積層シートを得る。
【００６６】
（結着工程）
結着工程は、エアレイドウェブを加熱処理して、結着性物質によって結着させる工程である。
【００６７】
エアレイドウェブの加熱処理としては、熱風処理、赤外線照射処理が挙げられ、装置が低コストである点では、熱風処理が好ましい。
【００６８】
熱風処理としては、エアレイドウェブを、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などが例示される。
【００６９】
本実施形態のように、エアレイドウェブが第１のキャリアシート及び第２のキャリアシートに挟まれて積層シートになっている場合には、積層シートのまま熱風処理する事も出来、この場合、第１のキャリアシート及び第２のキャリアシートは、熱風処理後にエアレイドウェブから剥離することが出来る。
【００７０】
なお、液体の防腐剤を配合する場合は、結着工程の前後に、スプレー等で配合させることが出来る。タイミングとしては、配合したい場所（キャリアシートの上か、ウェブの上か）によって適宜決定できる。また、結着工程の後に配合する場合は、必要に応じて乾燥工程を設ける。
【００７１】
エアレイドウェブが結着性物質以外に、熱可塑性樹脂を含有する場合には、結着性物質は溶融するが、熱可塑性樹脂は溶融しない温度で加熱処理することが好ましい。このような温度で加熱処理をすれば、結着性物質によって熱可塑性繊維同士を確実に結着しつつ、不織布シートを成形する前に熱可塑性繊維が溶融することを抑制できる。
【００７２】
エアレイドウェブが熱可塑性樹脂を含有しない場合には、加熱処理温度は、結着性物質が溶融する温度とすればよい。
【００７３】
結着工程の後には、プレシートの厚み及び密度を微調整する目的で、加熱ロールなどを用いて圧縮処理してもよい。
【００７４】
（他の実施形態）
なお、本発明のプレシートの製造方法は、上記例示の製造方法に限定されるものではない。例えば、上記例示では、第１のキャリアシート及び第２のキャリアシートを用いたが、必ずしもこれらを用いなくても構わない。また、キャリアシートとして、熱可塑性樹脂を含有する不織布シートを用いて、結着工程の熱風処理や加熱ロールによる圧縮処理によって、本発明の不織布シートを含む不織布積層体とする事も出来る。
【００７５】
＜適用菌種＞
本発明の不織布シートは、抗菌効果のある金属イオンを発生することにより、細菌や真菌の増殖を、持続的に抑制および／または防止することができる。
【００７６】
前記細菌類としては、例えばグラム陰性桿菌、グラム陽性桿菌、グラム陰性球菌、グラム陽性球菌等が挙げられる。
【００７７】
グラム陰性桿菌としては、具体的には大腸菌（Eshericha coli）に代表されるエスケリキア属（Eshericha属）、シュードモナス属（Pseudomonas属）、セラチア属 (Serratia属)、シゲラ属（Shigella属）、サルモネラ属（Salmonella属）、クレブシエラ属（Klebsiella属）、プロテウス属（Proteus属）、エルシニア属（Yersinia属）、コレラ菌（V.cholerae属）、腸炎ビブリオ（Vparahaemolyticus属）、ヘモフィルス属（Haemophilus属）、レジオネラ属（Legionella属）、ボルデテラ属（Bordetella属）、ブルセラ属（Brucella属）、野兎病菌（Francisella tularensis）、バクテロイデス属（Bacteroides）、インフルエンザ菌、肺炎桿菌(Klebsiella pneumoniae)、レジオネラ・ニューモフィラ(Legionella pneumophila)、ミラビリス変形菌(Proteus mirabilis)等が挙げられる。
【００７８】
グラム陰性球菌としては、具体的にはナイセリア属（Neisseria属）、ブランハメラ属（Branhamella属）等が挙げられる。
【００７９】
グラム陽性桿菌としては、具体的にはバシラス属（Bacillus属）、クロストリジウム属（Clostridium属）リステリア属（Listeria属）等が挙げられる。
【００８０】
グラム陽性球菌としては、具体的には黄色ブドウ球菌などのブドウ球菌属（Staphylococcus）、レンサ球菌属（Streptococcus）、腸球菌属（Enterococcus）、レンサ球菌属（Streptococcus属）等が挙げられる。
【００８１】
前記真菌類としては、例えばカビ、酵母等が挙げられる。
【００８２】
カビとしては、具体的には、ペニシリウム属（Penicillium属）、クラドスポリウム属（Cladosporium属）、アウレオバシディウム（Aureobasidium属）、アルタナリア属（Alternaria属）、グリオクラディウム属（Gliocladium属）、アスペルギルス属（Aspergilosis属）、ユーロチウム属（Eurotium属）、リゾープス属（Rhizopus属）、トリコデルマ属（Trichoderma属）、オーレオバシジウム属（Aureobasidium属）、ケトミウム属（Chaetomium属）、ミロテシウム属（Myrothecium属）、フザリウム属(Fusarium属)、エクソフィアラ属（Exophiala属）、ドレクスレラ属（Drechslera属）、アクレモニウム属（Acremonium属）、トリコフィトン属（Trichophyton）、ムコール属（Mucor属）、セハロスポリウム属（Cephalosporium属）等が挙げられる。
【００８３】
酵母としては、具体的にはロドトルラ属（Rhodotorula属）、サッカロマイセス属（Saccharomyces属）、カンジダ属（Candida属）、トルロプシス属（Torulopsis属）、ジゴサッカロマイセス属（Zygosaccharomyces属）、シゾサッカロマイセス属（Schizosaccharomyces属）、ピチア属（Pichia属）、ヤロウィア属（Yarrowia属）、ハンセヌラ属（Hansenula属）、クルイウェロマイセス属（Kluyveromyces属）、デバリオマイセス属（Debaryomyces）、スポロボロマイセス属（Sporobolomyces属）等が挙げられる。
【実施例】
【００８４】
以下、実施例によって本発明をより具体的に説明するが、本発明は以下の実施例に限定されない。
【００８５】
［実施例１］
＜不織布シートの製造＞
パルプ状ポリエチレン繊維（商品名：ＳＷＰ  Ｅ７８０、繊維長１．６ｍｍ、三井化学株式会社製）２０％、単一型のポリエチレンテレフタレート（以下、ＰＥＴと略す）繊維（商品名：テピルス  ＴＡ０４Ｎ  繊度３．３ｄｔｅｘ、繊維長５ｍｍ、融点約２６０℃、帝人株式会社製）４０％、芯鞘型のＰＥＴ系熱融着繊維（商品名：メルティー  繊維長５ｍｍ  芯部の融点２５５℃、鞘部の融点１３０℃、日本エステル株式会社製）４０％および、銀メッキナイロン繊維（商品名：ＡＧｐｏｓｓ  銀含有量０．２〜２５％、繊維長５ｍｍ  三ッ富士繊維工業株式会社製）を０．５％配合し、空気流により均一に混合して繊維混合物を得た。次いで、コンベアに装着されて走行する透気性無端ベルトの上に、第１のキャリアシート供給手段によって、ＰＥＴスパンボンド不織布からなる第１のキャリアシートを繰り出し、サクションボックスによって透気性無端ベルトを吸引しながら、該第１のキャリアシートの上に、繊維混合物供給手段から空気流と共に上記繊維混合物を落下堆積させて、単位面積あたりの５００ｇ／ｍ２となるように供給してエアレイドウェブを形成させた。形成したエアレイドウェブを１４０℃の熱風を通過させる熱循環コンベアオーブンで熱処理してシート化し、実施例１の不織布シートを得た。
【００８６】
［実施例２］
銀メッキナイロン繊維（商品名：ＡＧｐｏｓｓ）の配合量を１．０％とした以外は、実施例１と同様に不織布シートを得た。
【００８７】
［比較例１］
銀メッキナイロン繊維（商品名：ＡＧｐｏｓｓ）の配合量を０％とした以外は、実施例１と同様に不織布シートを得た。
【００８８】
＜実施例１、２および比較例１の評価方法＞
抗菌性（静菌活性値２．２以上）及び制菌性（殺菌活性値０以上）については、ＪＩＳ  Ｌ１９０２の菌液吸収法にて評価した。
【００８９】
供試菌は、黄色ブドウ球菌（グラム陽性菌）と大腸菌（グラム陰性菌）の２種で行った。また、抗菌の持続性を評価するため、洗濯１０回後（ＪＩＳ  Ｌ０２１７，１０３号吊干し、但しＪＡＦＥＴ標準配合洗剤を使用）と耐光処理（抗菌製品技術協議会持続性基準の区分１に準拠）後についても、抗菌試験を行った。
【００９０】
カビ抵抗性については、ＪＩＳ  Ｚ２９１１の湿式法にて評価した。
【００９１】
供試菌は、Ａｓｐｅｒｇｉｌｌｕｓ  ｎｉｇｅｒ（ＮＢＲＣ １０５６４９）、Ｐｅｎｉｃｉｌｌｉｕｍ ｃｉｔｒｉｎｕｍ（ＮＢＲＣ６３５２）、Ｃｈｅａｔｏｍｉｕｍ  ｇｌｏｂｏｓｕｍ（ＮＢＲＣ６３４７）、Ｍｙｒｏｔｈｅｃｉｕｍ  ｖｅｒｒｕｃａｒｉａ（ＮＢＲＣ６１３３）を用いた。
【００９２】
評価結果を表１に示す。
【００９３】
【表１】
2015004155.tif 000002
【００９４】
銀メッキナイロン繊維を配合した実施例１，２の不織布シートは、抗菌性・制菌性・防カビ性に優れていた。また、洗濯１０回・耐光処理後の抗菌性も優れていた。
【００９５】
銀メッキナイロン繊維を配合していない比較例１では、抗菌性・制菌性・防カビ性が劣った。
【００９６】
［実施例３］
銀メッキナイロン繊維（商品名：ＡＧｐｏｓｓ）を繊維重量に対して１．０％、抗菌・防腐剤（商品名：アモルデンＳＫ−９５０、大和化学工業製）を繊維重量に対し０．３％配合した以外は、実施例１と同様に不織布シートを得た。なお、キャリアシートとしては、レーヨンスパンレース（＃７１２８、シンワ株式会社製）を用い、最終的に剥離せず積層した状態とした。
【００９７】
［実施例４］
防腐剤（商品名：アモルデンＳＫ−２ＯＨ、大和化学工業製）を繊維重量に対し０．３％配合した以外は、実施例３と同様にキャリアシート積層不織布シートを得た。
【００９８】
［実施例５］
防腐剤（商品名：アモルデンＳＫ−２ＯＨ、大和化学工業製）を繊維重量に対し０．７％配合した以外は、実施例４と同様にキャリアシート積層不織布シートを得た。
【００９９】
＜実施例３〜５および比較例１の評価方法＞
抗菌性（静菌活性値２．２以上）及び制菌性（殺菌活性値０以上）については、ＪＩＳ  Ｌ１９０２の菌液吸収法にて評価した。
【０１００】
供試菌は、黄色ブドウ球菌、大腸菌、セラチア菌、緑膿菌の４種で行った。また、抗菌の持続性を評価するため、湿った状態を維持するために、流水中に浸漬して１０００時間後・３０００時間後の抗菌試験を行った。
【０１０１】
カビ抵抗性については、ＪＩＳ  Ｚ２９１１の繊維製品の試験の乾式法にて評価した。
【０１０２】
評価結果を表２に示す。
【０１０３】
【表２】
2015004155.tif 000003
【０１０４】
銀メッキナイロン繊維および防腐剤を配合した実施例３，４，５の不織布シート（キャリアシート積層タイプ）は、抗菌性・制菌性・防カビ性に優れていた。また、湿った状態で保持した場合の抗菌性も優れていた。
【０１０５】
銀メッキナイロン繊維を配合していない比較例１では、抗菌性・制菌性・防カビ性が劣った。
【産業上の利用可能性】
【０１０６】
本発明の抗菌・防カビ性不織布シートは、例えばエアフィルター・キャビンフィルター・浄水フィルター・浴槽用フィルター・洗濯機用フィルターなどの各種フィルター類、加湿蒸散板・ドレン水蒸散板などの各種蒸散板、加湿エレメント、揮散体、あるいはマスクなどに好適に使用できる。